(57)【特許請求の範囲】
【請求項１】
平均重合度が１３００〜２５００、酢酸ビニル残基含量が６〜１０重量％の塩化ビニル−酢酸ビニル共重合体を含んでなり、下記条件１及び２を満足することを特徴とするペースト加工用シードミクロ懸濁多段重合法塩化ビニル系樹脂。
条件１；ペースト加工用シードミクロ懸濁多段重合法塩化ビニル系樹脂を水に超音波分散し、遠心分離器により２０００ｒｐｍ、３０分の条件で遠心分離を行い、回収した上澄みを乾燥することにより、得られる微小粒子が２重量％以下。
条件２；条件１により得られる微小粒子の酢酸ビニル残基含量が、ペースト加工用シードミクロ懸濁多段重合法塩化ビニル系樹脂の酢酸ビニル残基含量より少ない。
【請求項２】
下記方法による増粘率が５０％以下となるペースト加工用シードミクロ懸濁多段重合法塩化ビニル系樹脂であることを特徴とする請求項１に記載のペースト加工用シードミクロ懸濁多段重合法塩化ビニル系樹脂。
増粘率の測定方法；ペースト加工用シードミクロ懸濁多段重合法塩化ビニル系樹脂１００重量部、フタル酸ジイソノニル１００重量部、脂肪酸塩表面処理炭酸カルシウム７０重量部、希釈剤１５重量部を配合し、ペースト加工用シードミクロ懸濁多段重合法塩化ビニル系樹脂ゾルを調製し、２３℃、２時間保管後の粘度（Ａ）とその後、４０℃、７日間保管後の４０℃下での粘度（Ｂ）をＢ８Ｈ型回転粘度計を用い回転数２０ｒｐｍの条件にて測定し、下記式により増粘率を求める。
増粘率（％）＝１００×（粘度（Ｂ）−粘度（Ａ））／粘度（Ａ）
【請求項３】
下記方法による引張強度が９．０ＭＰａ以上となるペースト加工用シードミクロ懸濁多段重合法塩化ビニル系樹脂であることを特徴とする請求項１又は２に記載のペースト加工用シードミクロ懸濁多段重合法塩化ビニル系樹脂。
引張強度の測定方法；ペースト加工用シードミクロ懸濁多段重合法塩化ビニル系樹脂１００重量部に対し、フタル酸ジイソノニル６０重量部、Ｃａ／Ｚｎ系安定剤である塩化ビニル樹脂用安定剤２重量部を配合し、ペースト加工用シードミクロ懸濁多段重合法塩化ビニル系樹脂ゾルを調製し、０．５ｍｍ厚に塗布したシートから、ＪＩＳ３号ダンベル試験片を作製し、２３℃、２００ｍｍ／ｍｉｎの条件で測定し、引張強度を求める。
【請求項４】
さらに、下記一般式（１）で示される化合物１００〜３０００ｐｐｍを含有するペースト加工用シードミクロ懸濁３段重合法塩化ビニル系樹脂であることを特徴とする請求項１〜３のいずれかに記載のペースト加工用シードミクロ懸濁多段重合法塩化ビニル系樹脂。
【化１】
0006572592.tif 000005
（ここで、Ｒ１は炭素数６〜１８のアルキル基、アルケニル基又はアラルキル基を示し、Ｒ２は水素又は炭素数６〜１８のアルキル基、アルケニル基若しくはアラルキル基を示し、Ｒ３は水素又はプロペニル基を示し、Ａは炭素数２〜４のアルキレン基を示し、ｎは１〜２００の整数を示し、Ｍはアルカリ金属、アンモニウムイオン又はアルカノールアミン残基を示す。）
【請求項５】
前記一般式（１）で示される化合物が、ノニルプロペニルフェノールエチレンオキシド１０モル付加体硫酸エステルアンモニウム塩、ノニルプロペニルフェノールエチレンオキシド２０モル付加体硫酸エステルアンモニウム塩、オクチルジプロペニルフェノールエチレンオキシド１０モル付加体硫酸エステルアンモニウム塩、オクチルジプロペニルフェノールエチレンオキシド１００モル付加体硫酸エステルアンモニウム塩及びドデシルプロペニルフェノールエチレンオキシド２０モル付加体硫酸エステルナトリウム塩からなる群より選択される化合物であることを特徴とする請求項４に記載のペースト加工用シードミクロ懸濁多段重合法塩化ビニル系樹脂。
【請求項６】
塩化ビニル単量体／酢酸ビニル単量体＝９２．５／７．５〜９０／１０（重量％）よりなる混合単量体を、重合開始剤含有シードの存在下において水性媒体中でシードミクロ懸濁重合を行い、ペースト加工用塩化ビニル系樹脂を製造するに際し、重合開始前に１段目仕込みとして、酢酸ビニル単量体全量と塩化ビニル単量体うちの１５〜４５（重量％）を仕込み、重合を開始後、残りの塩化ビニル単量体を２段階以上に分割して追加仕込みし、それぞれの追加仕込みは、それまでに仕込まれた単量体の重合転化率が８０を超えて９５重量％に達する前の期間に開始し、かつ重合に際して２段目以降に水溶性還元剤を添加する、さらに、２段目仕込みとして、塩化ビニル単量体のうちの１５〜４５（重量％）を仕込み、重合を継続し、残りの単量体を１段階以上に分割して追加仕込みすると共に、塩化ビニル単量体の２段階以上に分割追加仕込みに合わせて、段階的に重合温度の低下を行う、ことを特徴とする請求項１〜５のいずれかに記載のペースト加工用シードミクロ懸濁多段重合法塩化ビニル系樹脂の製造法。
【請求項７】
塩化ビニル単量体を３段階で仕込むシードミクロ懸濁重合により、ペースト加工用シードミクロ懸濁３段重合法塩化ビニル系樹脂を製造することを特徴とする請求項６に記載のペースト加工用シードミクロ懸濁多段重合法塩化ビニル系樹脂の製造法。
【発明の詳細な説明】
【技術分野】
【０００１】
本発明はペースト加工用塩化ビニル系樹脂及びその製造法に関するものであり、さらに詳細には、可塑剤に分散させて調製したゾルの粘度の経時変化が少なく、低温での機械的強度に優れ、コート剤、特に自動車アンダーボディコート剤、自動車シーラント剤として優れた特性を有するペースト加工用塩化ビニル系樹脂及びその製造法に関するものである。
【背景技術】
【０００２】
ペースト加工用塩化ビニル系樹脂（以下、ペースト塩ビと略記する場合もある。）は、一般に可塑剤、充填剤、安定剤又はその他の配合剤などと共に混練することにより、ペースト塩ビゾルを調製し、該ペースト塩ビゾルを使用し種々の成形加工法により壁紙、タイルカーペット、手袋などの様々な成形加工品に用いられている。また、加工温度の低い用途用として、比較的低温でも機械的強度が得られるゲル化溶融性に優れた特性を持つペースト塩ビとして、塩化ビニルに酢酸ビニルを共重合させた塩化ビニル／酢酸ビニル共重合樹脂が知られており、さらに、ペースト塩ビゾル調製後から加工までの長期の保存安定性に対する対策として、粘度の経時変化が少ないペースト塩ビゾルを提供可能とするペースト塩ビが求められる。
【０００３】
粘度の経時変化の少ないペースト塩ビゾルを提供できるペースト塩ビとして、特定の界面活性剤を使用したシードミクロ懸濁重合によるペースト加工用ポリ塩化ビニル樹脂の製造方法が提案されている（例えば特許文献１参照。）。
【０００４】
また、重合時間を大幅に短縮化する方法として、特定重量比の単量体を仕込み重合を開始後、残りの単量体を２段階以上に分割して追加仕込みし、それぞれの追加仕込みは、仕込まれた単量体の重合転化率が特定の重合転化率となった時期に開始する、ペースト加工用塩化ビニル系樹脂の製造方法が提案されている（例えば特許文献２参照。）。
【先行技術文献】
【特許文献】
【０００５】
【特許文献１】特開平０６−０５６９１５号公報
【特許文献２】特開２００９−２２１３３５号公報
【発明の概要】
【発明が解決しようとする課題】
【０００６】
しかし、特許文献１に提案の方法において、粘度の経時変化が比較的少ないペースト塩ビゾルを提供することが可能なペースト塩ビを得ることができるものの、特にペースト塩ビゾルの粘度の経時変化に対する安定性を要求される用途、例えば自動車用アンダーコート剤、自動車用シーラント剤等の用途に用いる場合には、満足できるものではなかった。
【０００７】
また、特許文献２に提案の方法においては、重合時間の短縮化は可能なものであるが得られるペースト加工用塩化ビニル系樹脂の品質、特にペースト塩ビゾルの粘度の経時変化に対する安定性等については何ら検討されていないものであった。
【０００８】
そこで、本発明は、ペースト塩ビを可塑剤に分散させて調製した際のペースト塩ビゾルの粘度の経時変化が極めて少なく、低温加工時の機械的強度にも優れ、コート剤、特に自動車アンダーボディコート剤、自動車用シーラント剤として優れた特性を有するペースト塩ビゾルとすることが可能となるペースト塩ビ及びその製造法を提供することにある。
【課題を解決するための手段】
【０００９】
本発明者らは、上記の課題について鋭意検討を重ねた結果、ペースト塩ビゾルにおける粘度の経時変化は、ペースト塩ビを構成する粒子径分布、特に微小粒子の含有量と酢酸ビニル含有量に起因する可能性を見出した。ペースト塩ビは、通常０．１〜２μｍ程度の一次粒子を主成分とするものであるが、副成分として、重合中に０．１μｍ未満の微小粒子が多数発生する。これら０．１μｍ未満の微小粒子は粒子表面積が大きく、液状成分の吸収促進の原因となりゾル粘度の経時変化が大きくなる原因となること、さらに、微小粒子における酢酸ビニル含量が高いほど液状成分の吸収が促進され、ゾル粘度の経時変化が大きくなる原因となること、等を見出し、これら課題を解決することにより、本発明を完成させるに至った。
【００１０】
即ち、本発明は、平均重合度が１３００〜２５００、酢酸ビニル残基含量が６〜１０重量％の塩化ビニル−酢酸ビニル共重合体を含んでなり、下記条件１及び２を満足することを特徴とするペースト塩ビ及びその製造法に関するものである。
条件１；ペースト塩ビを水に超音波分散し、遠心分離器により２０００ｒｐｍ、３０分の条件で遠心分離を行い、回収した上澄みを乾燥することにより、得られる微小粒子が２重量％以下。
条件２；条件１により得られる微小粒子の酢酸ビニル残基含量が、ペースト塩ビの酢酸ビニル残基含量より少ない。
【００１１】
以下、本発明を詳細に説明する。
【００１２】
本発明のペースト塩ビは、平均重合度が１３００〜２５００、酢酸ビニル残基含量が６〜１０重量％の塩化ビニル−酢酸ビニル共重合体を含んでなり、上記条件１及び２を満足するものである。
【００１３】
該塩化ビニル−酢酸ビニル共重合体としては、平均重合度が１３００〜２５００であり、特に自動車アンダーボディコート剤、自動車用シーラント剤として優れたものとなることから、平均重合度１３００〜２０００であることが好ましい。ここで、平均重合度が、１３００未満である場合、低温加工での機械的強度に劣るものとなる。一方、平均重合度が２５００を越える場合、ペースト塩ビゾルとした際の粘度の経時変化が大きなものとなる。なお、本発明における平均重合度は、例えばＪＩＳ−Ｋ６７２１に準拠した方法により求めることができる。
【００１４】
また、該塩化ビニル−酢酸ビニル共重合体は、酢酸ビニル残基を６〜１０重量％共重合したものであり、特に低温加工での機械的強度、ペースト塩ビゾルとした際の粘度の経時変化が共に極めて優れたものとなり、特に自動車アンダーボディコート剤、自動車用シーラント剤として優れたものとなることから６〜８重量％であることが好ましい。ここで、酢酸ビニル残基含有量が６重量％未満のものである場合、ペースト塩ビを低温加工に供した際の成形品は機械的強度の低いものとなる。一方、酢酸ビニル残基含有量が１０重量％を超えるものである場合、ゾルとした際の粘度の経時変化が大きいものとなる。
【００１５】
本発明のペースト塩ビは、水に超音波分散し、遠心分離器により２０００ｒｐｍ、３０分の条件で遠心分離を行い、回収した上澄みを乾燥することにより得られる該ペースト塩ビ中に含まれる微小粒子が２重量％以下のものである。ここで、微小粒子が２重量％を越えるものである場合、該微小粒子が可塑剤の吸収促進作用を有するため、ゾル粘度の経時変化が大きいペースト塩ビとなる。なお、微小粒子の具体的な回収方法としては、例えばペースト塩ビを水に超音波分散し、遠心分離器（日立社製、（商品名）ＣＥＮＴＲＩＦＵＧＥ０５Ｐ−２１）を用いて、２０００ｒｐｍ、３０分の条件で遠心分離を行い、上澄みを回収し、回収後の上澄みを６０±２℃のオーブンで乾燥後、３０分デシケーターで冷却し、微小粒子を回収する方法をあげることができる。
【００１６】
また、本発明のペースト塩ビは、上記により回収した微小粒子中の酢酸ビニル残基の含有量が、該ペースト塩ビの酢酸ビニル残基の含有量より低いものであり、特に低温加工での機械的強度、ペースト塩ビゾルとした際の粘度の経時変化が共に極めて優れたものとなり、特に自動車アンダーボディコート剤、自動車用シーラント剤として優れたものとなることから１重量％以上低いものであることが好ましい。ここで、微小粒子中の酢酸ビニル残基の含量が、ペースト塩ビの酢酸ビニル残基の含有量よりも高いものである場合、微小粒子による可塑剤の吸収が促進され、ペースト塩ビゾルとした際の粘度の経時変化が大きいものとなる。
【００１７】
本発明のペースト塩ビは、特にペースト塩ビゾルとした際の粘度の経時変化が極めて優れたものとなり、特に自動車アンダーボディコート剤、自動車用シーラント剤として優れるものを効率よく製造することが可能となることから、下記一般式（１）で示される化合物を１００〜３０００ｐｐｍで含有するものであることが好ましく、特に５００〜２０００ｐｐｍを含有するものであることが好ましい。
【００１８】
【化１】
0006572592.tif 000002
（ここで、Ｒ１は炭素数６〜１８のアルキル基、アルケニル基又はアラルキル基を示し、Ｒ２は水素又は炭素数６〜１８のアルキル基、アルケニル基若しくはアラルキル基を示し、Ｒ３は水素又はプロペニル基を示し、Ａは炭素数２〜４のアルキレン基を示し、ｎは１〜２００の整数を示し、Ｍはアルカリ金属、アンモニウムイオン又はアルカノールアミン残基を示す。）
ここで、Ｒ１は炭素数６〜１８のアルキル基、アルケニル基又はアラルキル基を示し、Ｒ２は水素又は炭素数６〜１８のアルキル基、アルケニル基若しくはアラルキル基を示し、Ｒ３は水素又はプロペニル基を示し、Ａは炭素数２〜４のアルキレン基を示し、ｎは１〜２００の整数を示し、Ｍはアルカリ金属、アンモニウムイオン又はアルカノールアミン残基を示し、中でも、特に低温加工での機械的強度、ペースト塩ビゾルとした際の粘度の経時変化が共に極めて優れたものとなり、特に自動車アンダーボディコート剤、自動車用シーラント剤として優れたものとなることから、Ｒ１の炭素数は７〜１１、Ｒ２及びＲ３は水素、Ａは炭素数２〜３のアルキレン基、ｎは１〜４０であることが好ましい。そして、該一般式（１）で示される化合物としては、例えばノニルプロペニルフェノールエチレンオキシド１０モル付加体硫酸エステルアンモニウム塩、ノニルプロペニルフェノールエチレンオキシド２０モル付加体硫酸エステルアンモニウム塩、オクチルジプロペニルフェノールエチレンオキシド１０モル付加体硫酸エステルアンモニウム塩、オクチルジプロペニルフェノールエチレンオキシド１００モル付加体硫酸エステルアンモニウム塩、ドデシルプロペニルフェノールエチレンオキシド２０モルランダム付加体硫酸エステルナトリウム塩、ドデシルプロペニルフェノールプロピレンオキシド１０モルランダム付加体硫酸エステルナトリウム塩、ドデシルプロペニルフェノールブチレンオキシド４モルブロック付加体硫酸エステルナトリウム塩、ドデシルプロペニルフェノールエチレンオキシド３０モルブロック付加体硫酸エステルナトリウム塩等が挙げられ、特に自動車アンダーボディコート剤、自動車用シーラント剤として優れたものとなることから、ノニルプロペニルフェノールエチレンオキシド１０モル付加体硫酸エステルアンモニウム塩、ノニルプロペニルフェノールエチレンオキシド２０モル付加体硫酸エステルアンモニウム塩であることが好ましい。
【００１９】
該一般式（１）で示される化合物は、ペースト塩ビを製造する際には、界面活性剤としても作用するものであるが、本発明のペースト塩ビにおいては、ペースト塩ビゾルとした際の保存安定性、粘度経時変化の抑制にもその効果を発現するものであり、特に低温加工での機械的強度、ペースト塩ビゾルとした際の粘度の経時変化が共に極めて優れたものとなり、特に自動車アンダーボディコート剤、自動車用シーラント剤として優れたものとなる。
【００２０】
本発明のペースト塩ビは、特にペースト塩ビゾルとした際の粘度の経時変化が極めて優れたものとなり、特に自動車アンダーボディコート剤、自動車用シーラント剤として優れたものとなることから、増粘率が５０％未満となるペースト塩ビであることが好ましい。その際の増粘率の測定方法としては、その際の増粘率の測定方法としては、例えば、ペースト加工用塩化ビニル系樹脂１００重量部に対し、フタル酸ジイソノニル１００重量部、表面処理炭酸カルシウム７０重量部、希釈剤１５重量部を配合し、ペースト塩ビゾルを調製し、２３℃、２時間保管後の粘度（Ａ）とその後、４０℃、７日間保管後の４０℃下での粘度（Ｂ）をＢ８Ｈ型回転粘度計を用い回転数２０ｒｐｍの条件にて測定し、下記式により増粘率を求めることができる。
増粘率（％）＝１００×（粘度（Ｂ）−粘度（Ａ））／粘度（Ａ）
なお、表面処理炭酸カルシウムとしては、例えば脂肪酸ナトリウム塩又は脂肪酸カリウム塩を含む表面処理剤等で表面処理した炭酸カルシウムを挙げることができ、市販品としては、例えば（商品名）Ｖｉｓｃｏｌｉｔｅ−ＯＳ（白石カルシウム株式会社製）を挙げることができる。また、希釈剤としては、例えばノルマルパラフィン系炭化水素系溶剤、イソパラフィン系炭化水素溶剤、ナフテン系炭化水素溶剤、芳香族系炭化水素溶剤等を挙げることができ、市販品としては、例えば（商品名）Ｅｘｘｓｏｌ  Ｄ４０(東燃ゼネラル石油株式会社製）を挙げることができる。
【００２１】
また、本発明のペースト塩ビは、特に低温加工での機械的強度に優れるものとなり、特に自動車アンダーボディコート剤、自動車用シーラント剤として優れたものとなることから、引張強度が９．０ＭＰａ以上となるペースト塩ビであることが好ましい。その際の引張強度の測定方法としては、例えば、ペースト加工用塩化ビニル系樹脂１００重量部に対し、フタル酸ジイソノニル６０重量部、安定剤２重量部を配合し、ペースト塩ビゾルを調製し、０．５ｍｍ厚に塗布したシートから、ＪＩＳ３号ダンベル試験片を用い、２３℃、２００ｍｍ／ｍｉｎの条件で測定し、引張強度を求めることができる。なお、安定剤としては、塩化ビニル用安定剤を挙げることができ、例えば鉛、バリウム、亜鉛、カルシウム、銅などの金属石鹸、それらの混合物を挙げることができる。そして、市販品としては、例えば（商品名）ＳＣ３２（ＡＤＥＫＡ社製）を挙げることができる。
【００２２】
本発明のペースト塩ビは、平均粒子径を特に制限するものではなく、中でも、特に低温加工での機械的強度、ペースト塩ビゾルとした際の粘度の経時変化が共に極めて優れたものとなり、特に自動車アンダーボディコート剤、自動車用シーラント剤として優れたものとなることから、平均粒子径０．８〜２．０μｍであることが好ましく、特に１．０〜１．５μｍであることがさらに好ましい。
本発明のペースト塩ビは、遠心分離により回収した微小粒子の平均重合度を特に制限するものではなく、中でも、ペースト塩ビゾルとした際の粘度の経時変化が極めて優れたものとなり、特に自動車アンダーボディコート剤、自動車用シーラント剤として優れたものとなることから、遠心分離により回収した微小粒子の平均重合度は１３００〜２５００であることが好ましく、特に１３００〜２０００であることがさらに好ましい。
【００２３】
本発明のペースト塩ビは、本発明の目的を奏する限りペースト塩ビを製造する際に用いられる連鎖移動剤、架橋剤、脂肪族高級アルコール、緩衝剤、重合開始剤、還元剤等を含有してもよい。
【００２４】
本発明のペースト塩ビの製造法としては、該ペースト塩ビを得ることが可能であれば如何なる方法であってもよく、例えば、塩化ビニル単量体／酢酸ビニル単量体＝９４／６〜８５／１５（重量％）よりなる混合単量体を、重合開始剤の存在下において水性媒体中で重合を行い、ペースト塩ビを製造するに際し、重合開始前に１段目仕込みとして、酢酸ビニル単量体全量と塩化ビニル単量体うちの１５〜４５重量％を仕込み、重合を開始後、残りの塩化ビニル単量体を２段階以上に分割して追加仕込みを行い、それぞれの追加仕込みは、それまでに仕込まれた単量体の重合転化率が８０を超えて９５重量％に達する前の期間に開始し、かつ重合に際して２段目以降に水溶性還元剤を添加するペースト塩ビの製造法を挙げることができる。
【００２５】
該製造法においては、水溶性還元剤を単独若しくはレドックス系触媒と組み合わせて添加することにより、重合時間の短縮が可能となる。その際に、水溶性還元剤の使用は微小粒子の副生の原因ともなることが懸念されることから、より微小粒子の発生を抑制し、ペースト塩ビゾルとした際の粘度の経時変化の小さいペースト塩ビを提供することが可能となることから、２段目以降に水溶性還元剤を添加することが好ましく、より重合の制御のしやすさから２段目以降にレドックス系触媒を添加し、２段目以降に水溶性還元剤を連続添加することでことが好ましい。この際の水溶性還元剤及びレドックス系触媒としては一般的なこれらの範疇に属するものであれば如何なるものであってもよく、その中でも、取り扱いやすさ、重合の制御しやすさから、水溶性還元剤としては、例えばチオ硫酸ナトリウム、アスコルビン酸ナトリウム、エリソルビン酸ナトリウム等を挙げることができ、レドックス系触媒としては、例えば硫酸鉄、硫酸銅等を挙げることができる。
【００２６】
該製造法においては、酢酸ビニル残基を６〜１０重量％含有する塩化ビニル−酢酸ビニル共重合体を効率的に製造することが可能となることから、塩化ビニル単量体／酢酸ビニル単量体＝９４／６〜８５／１５（重量％）よりなる混合単量体を用いてなることが好ましく、特に低温加工での機械的強度、ペースト塩ビゾルとした際の粘度の経時変化が共に極めて優れたものとなり、特に自動車アンダーボディコート剤、自動車用シーラント剤として優れるものを効率的に製造することが可能となることから、塩化ビニル単量体／酢酸ビニル単量体＝９２．５／７．５〜９０〜１０（重量％）よりなることが好ましい。
【００２７】
重合開始剤としては、重合開始剤の範疇に属するものであれば如何なるものであってもよく、上記したレドックス系触媒の他、例えば過硫酸カリウム、過硫酸アンモニウム等の水溶性重合開始剤；アゾビスイソブチロニトリル等のアゾ化合物，ラウロイルパーオキサイド、ｔ−ブチルペルオキシピバレート、ジアシルパーオキサイド、パーオキシエステル、パーオキシジカボネート等の過酸化物，等の油溶性重合開始剤等を挙げることができる。また、後述するシートミクロ懸濁重合法の際には、油溶性重合開始剤を含む種粒子（シード）であってもよい。
【００２８】
該製造法は、１段目仕込みとして重合開始前の系内に、酢酸ビニル単量体全量と塩化ビニル単量体うち１５〜４５重量％に相当する塩化ビニル単量体を仕込むものであり、このような仕込みを行うことにより、機械的強度、ペースト塩ビゾルとした際の粘度の経時変化の小さいペースト塩ビを効率よく製造することが可能となるものである。
【００２９】
そして、該製造法においては、それぞれの追加仕込みはそれまでに仕込まれた単量体の重合転化率が８０を超えて９５重量％に達する前の期間に開始するものであり、このような追加仕込みを行うことにより、機械的強度、ペースト塩ビゾルとした際の粘度の経時変化の小さいペースト塩ビを効率よく製造することが可能となるものである。
【００３０】
該製造法においては、上記一般式（１）で表される化合物を界面活性剤として添加してもよく、該一般式（１）で表される化合物の添加方法としては、機械的強度、ペースト塩ビゾルとした際の粘度の経時変化の小さいペースト塩ビを効率よく製造することが可能となることから、重合開始前又は、重合開始後の重合中に連続又は一括で仕込むことが好ましく、特に低温加工での機械的強度、ペースト塩ビゾルとした際の粘度の経時変化が共に極めて優れたものとなり、特に自動車アンダーボディコート剤、自動車用シーラント剤として優れるものを効率的に製造することが可能となることから、重合開始後から重合転化率が８５％に達するまでに連続又は一括で仕込むことが好ましい。
【００３１】
そして、該製造法における重合法としては、例えば、塩化ビニル系単量体、界面活性剤、油溶性重合開始剤、必要に応じて脂肪族高級アルコール等の乳化補助剤を脱イオン水に添加しホモジナイザー等で混合分散した後、緩やかな攪拌下で重合を行うミクロ懸濁重合法；ミクロ懸濁重合法で得られた油溶性重合開始剤を含む種粒子（シード）を用いて行うシードミクロ懸濁重合法；塩化ビニル系単量体を脱イオン水、界面活性剤、水溶性重合開始剤とともに緩やかな攪拌下で重合を行う乳化重合法で得られた粒子をシードとして用いて乳化重合を行うシード乳化重合法等があげられ、その際に、例えば、重合温度は３０〜８０℃とし、ペースト塩ビラテックスとして得ることができる。これらの重合により製造されたペースト塩ビラテックスを噴霧乾燥し、必要に応じて粉砕することにより本発明のペースト加工用塩化ビニル系樹脂を得ることができる。
【００３２】
以下に、該製造法のより好ましい態様としてのシードミクロ懸濁重合法による製造方法を示す。
【００３３】
シードミクロ懸濁重合法としては、例えば塩化ビニル単量体／酢酸ビニル単量体よりなる混合単量体を、脱イオン水、上記一般式（１）で表される化合物、アルキル硫酸エステル塩、油溶性開始剤を含む種粒子、緩衝剤、必要に応じて油溶性開始剤を含まない種粒子、他の界面活性剤、連鎖移動剤、架橋剤としての多官能性単量体、水溶性開始剤、水溶性還元剤、レドックス系開始剤、脂肪族高級アルコールの存在下で、緩やかに攪拌しながら重合器内の温度を上げて重合反応を開始し、所定の転化率に達するまで重合を行う方法を挙ることができ、この際の重合温度としては、例えば３０〜７０℃である。界面活性剤としては、上記一般式（１）で表される化合物の他、必要に応じて他の界面活性剤等を更に用いてもよい。
【００３４】
また、油溶性開始剤を含む種粒子、油溶性開始剤を含まない種粒子、連鎖移動剤、架橋剤、脂肪族高級アルコール、緩衝剤、水溶性開始剤、還元剤としては、特開２０１４−１２９４７１号公報、特開２００９−２２１３３５号公報、特開２００３−１２８１１号公報に記載のものを使用することができ、単独又は２ 種類以上を混合しても用いることができる。
【００３５】
得られたペースト塩ビラテックスをペースト塩ビとする際に用いる乾燥機は一般的に使用されているものでよく、例えば、噴霧乾燥機等が挙げられる（具体例としては、「ＳＰＲＡＹ  ＤＲＹＩＮＧ  ＨＡＮＤＢＯＯＫ」（Ｋ．Ｍａｓｔｅｒｓ著、３版、１９７９年、ＧｅｏｒｇｅｇｏｄｗｉｎＬｉｍｉｔｅｄより出版）の１２１頁第４．１０図に記載されている各種の噴霧乾燥機）。乾燥用空気入口温度、乾燥用空気出口温度に特に制限はなく、乾燥用空気入口温度は８０〜２００℃、乾燥用空気出口温度は４５〜７５℃が一般的に用いられる。乾燥用空気入口温度は１００〜１７０℃、乾燥用空気出口温度は５０〜７０℃が更に好ましい。乾燥後に得られたペースト塩ビは、ペーストビラテックスを構成する粒子の集合体であり、通常１０〜１００μｍの顆粒状である。乾燥出口温度が５５℃を超える場合には、得られた顆粒状ペースト加工用塩化ビニル樹脂を粉砕した方が可塑剤への分散の点から好ましく、乾燥出口温度が５５℃ 以下の場合には、顆粒状のままでも粉砕して使用してもどちらでも良い。
【発明の効果】
【００３６】
本発明のペースト塩ビは、可塑剤に分散させて調製したペースト塩ビゾルの粘度の経時変化が少なく、低温加工時の機械的強度に優れ、コート剤、特に自動車アンダーボディコート剤、自動車用シーラント剤として優れた特性を有するものである。
【実施例】
【００３７】
以下に、本発明を実施例により、さらに詳細に説明するが本発明はこれら実施例に限定されるものではない。
【００３８】
以下に実施例より得られたペースト塩ビの評価方法を示す。
【００３９】
＜増粘率の測定方法＞
ペースト塩ビ１００重量部、フタル酸ジイソノニル１００重量部（株式会社ジェイプラス製）、脂肪酸塩表面処理炭酸カルシウム（（商品名）Ｖｉｓｃｏｌｉｔｅ−ＯＳ  白石工業株式会社製）７０重量部、ナフテン系炭化水素溶剤（（商品名）ＥｘｘｓｏｌＤ４０  東燃ゼネラ石油株式会社製）１５重量部からなるペースト塩ビゾルの２３℃にて保管した際の、混練２時間後のＢ８Ｈ型回転粘度計で２０ｒｐｍ条件にて測定した粘度をＡとし、該ゾルを２時間後の測定後に４０℃にて保管し混練から７日間経過後に４０℃下にて上記方法にて測定した粘度をＢとした。そして、下記式にて増粘率を求めた。
増粘率（％）＝１００×（Ｂ−Ａ）／Ａ
＜引張強度の測定方法＞
ペースト塩ビ１００重量部、フタル酸ジイソノニル６０重量部（株式会社ジェイプラス製）、Ｃａ／Ｚｎ系安定剤２重量部（（商品名）ＳＣ３２  ＡＤＥＫＡ社製）からなるペースト塩ビゾルを脱泡した後、０．５ｍｍ厚に塗布し、１４０℃×１分間加熱して得られたシートから、ＪＩＳ３号ダンベル試験片を作製した。２３℃、２００ｍｍ／ｍｉｎの条件で該試験片により引張強度を測定した。
【００４０】
＜平均重合度の測定＞
ＪＩＳ−Ｋ６７２１に準拠し求めた。
【００４１】
＜酢酸ビニル残基含有量（重量％）の測定方法＞
ペースト塩ビ中に含有する酢酸ビニル残基含有量（ＶＡｃ含量）（重量％）は、ペースト塩ビ１００ｍｇと臭化カリウム１０ｍｇを混合し、すりつぶして成形した測定サンプルを、赤外分光光度計（島津社製、（商品名）ＦＴＩＲ−８１００Ａ）を使用して、赤外吸収スペクトル測定し、下記式から算出した。
ペースト塩ビ中に含有する酢酸ビニル残基含有量（ＶＡｃ含量）（重量％）
＝（３．７３×Ｂ／Ａ＋０．０２４）×１．０４
Ａ：１４３０ｃｍ−１付近のＣ−Ｈ面内変角による吸収ピークトップのＡｂｓ．値。
Ｂ：１７４０ｃｍ−１付近のＣ＝Ｏ伸縮による吸収ピークトップのＡｂｓ．値。
【００４２】
＜微小粒子量の測定法＞
ペースト塩ビを水に超音波分散し、遠心分離器（日立社製、（商品名）ＣＥＮＴＲＩＦＵＧＥ０５Ｐ−２１）を用いて２０００ｒｐｍ３０分の条件で遠心分離を行い、上澄みを回収した。回収した上澄みは６０℃±２℃のオーブンで乾燥した後、３０分デシケーターで冷却し、下記式により微小粒子量を算出した。
ペースト塩ビ中の微小粒子量（重量％）＝（乾燥後の重量（ｇ）／水に分散したペースト塩ビの重量（ｇ））×１００
合成例１（開始剤等含有シードの製造例）
１ｍ３オートクレーブ中に脱イオン水３６０ｋｇ、塩化ビニル単量体３００ｋｇ、過酸化ラウロイル６ｋｇ及び１５重量％ドデシルベンゼンスルホン酸ナトリウム水溶液３０ｋｇを仕込み、該重合液をホモジナイザーを用いて２時間循環し、均質化処理後、温度を４５℃に上げて、重合を進めた。４５℃における塩化ビニルの飽和蒸気圧より０．２ＭＰａ圧力が低下した後、未反応の塩化ビニル単量体を回収した。得られた開始剤等含有シードラテックスの平均粒子径は０．６０μｍ、固形分濃度は３２％であった。
【００４３】
実施例１
１ｍ３オートクレーブ中に脱イオン水３２５ｋｇ、１段目仕込み単量体として塩化ビニル単量体を１０９ｋｇ（混合単量体の全仕込み量に対して２７重量％）と酢酸ビニル単量体を３６ｋｇ（混合単量体の全仕込み量に対して９重量％）、ラウリル硫酸ナトリウムを１０００ｐｐｍ（混合単量体１００重量部に対して）、合成例１で得られた開始剤等含有シードラテックスを６３ｋｇ、ジアリルフタレートを５００ｐｐｍ、硫酸銅を５ｐｐｍ仕込み、この反応混合物の温度を６０℃ に上げて１段目重合を開始した。重合転化率が８５％となったところで、２段目仕込み単量体として、塩化ビニル単量体１０９ｋｇ（混合単量体の全仕込み量に対して２７重量％）を１５分間で１ｍ３オートクレーブに仕込み、重合温度４３℃にして２段目重合を継続するとともに、０．２重量％アスコルビン酸水溶液を、重合温度を維持するように連続的に添加した。更に、１段目仕込み単量体と２段目仕込み単量体の合計に対して重合転化率が８８％となったところで、３段目仕込み単量体として、塩化ビニル単量体１４６ｋｇ（混合単量体の全仕込み量に対して３７重量％）を１５分間で１ｍ３オートクレーブに仕込み、重合温度４２℃にて３段目重合を継続し、混合単量体の合計に対して重合転化率が９０％となったところで重合を終了した。重合開始してから重合終了までの間、ラウリル硫酸ナトリウム６０００ｐｐｍとノニルプロペニルフェノールエチレンオキシド１０モル付加体硫酸エステルアンモニウム塩水溶液（第一工業製薬製：（商品名）アクアロンＨＳ−１０）１０００ｐｐｍを連続的に添加した。未反応単量体を回収して塩化ビニル系樹脂ラテックスとし、スプレードライヤーにて、熱風入口１６０℃、出口温度５５℃で噴霧乾燥を行って、ペースト塩ビを得た。
【００４４】
得られたペースト塩ビは、酢酸ビニル残基の含有量７．０重量％、平均重合度は１５００の塩化ビニル−酢酸ビニル共重合体及びノニルプロペニルフェノールエチレンオキシド１０モル付加体硫酸エステルアンモニウム塩を１１１１ｐｐｍ含むものであった。また、微小粒子量は１．５重量％であり、微小粒子中の酢酸ビニル残基の含有量は５．２重量％であった。得られたペースト塩ビの物性結果を表１に示す。
【００４５】
実施例２
１段目の重合温度を５８℃、２段目の重合温度を４１℃、３段目の重合温度を４０℃としたこと以外は、実施例１と同様に行い、ペースト塩ビを得た。
【００４６】
得られたペースト塩ビは、酢酸ビニル残基の含有量６．７重量％、平均重合度は１８００の塩化ビニル−酢酸ビニル共重合体及びノニルプロペニルフェノールエチレンオキシド１０モル付加体硫酸エステルアンモニウム塩を１１１１ｐｐｍ含むものであった。また、微小粒子量は１．６重量％であり、微小粒子中の酢酸ビニル残基の含有量は５．６重量％であった。得られたペースト塩ビの物性結果を表１に示す。
【００４７】
実施例３
１段目の重合温度を５４℃、２段目の重合温度を３９℃、３段目の重合温度を３８℃とした以外は、実施例１と同様に行い、ペースト塩ビを得た。
【００４８】
得られたペースト塩ビは、酢酸ビニル残基の含有量６．５重量％、平均重合度は２０００の塩化ビニル−酢酸ビニル共重合体及びノニルプロペニルフェノールエチレンオキシド１０モル付加体硫酸エステルアンモニウム塩を１１１１ｐｐｍ含むものであった。また、微小粒子量は１．４重量％であり、微小粒子中の酢酸ビニル残基の含有量は５．７重量％であった。得られたペースト塩ビの物性結果を表１に示す。
【００４９】
実施例４
１段目仕込みを塩化ビニル単量体２６重量％と酢酸ビニル単量体１２重量％、２段目仕込みを塩化ビニル単量体２６重量％、３段目仕込を３６重量％とした以外は、実施例１と同様に行い、ペースト塩ビを得た。
【００５０】
得られたペースト塩ビは、酢酸ビニル残基の含有量９．２重量％、平均重合度は２０００の塩化ビニル−酢酸ビニル共重合体及びノニルプロペニルフェノールエチレンオキシド１０モル付加体硫酸エステルアンモニウム塩を１１１１ｐｐｍ含むものであった。また、微小粒子量は１．８重量％であり、微小粒子中の酢酸ビニル残基の含有量は７．９重量％であった。得られたペースト塩ビの物性結果を表１に示す。
【００５１】
実施例５
ジアリルフタレートを添加しなかったこと以外は、実施例３と同様に行い、ペースト塩ビを得た。
【００５２】
得られたペースト塩ビは、酢酸ビニル残基の含有量６．５重量％、平均重合度は１６００の塩化ビニル−酢酸ビニル共重合体及びノニルプロペニルフェノールエチレンオキシド１０モル付加体硫酸エステルアンモニウム塩を１１１１ｐｐｍ含むものであった。また、微小粒子量は１．５重量％であり、微小粒子中の酢酸ビニル残基の含有量は５．８重量％であった。得られたペースト塩ビの物性結果を表１に示す。
【００５３】
【表１】
0006572592.tif 000003
比較例１
１段目の重合温度を６４℃、２段目の重合温度を４７℃、３段目の重合温度を４６℃とした以外は、実施例１と同様に行い、塩化ビニル系樹脂を得た。
【００５４】
得られた塩化ビニル系樹脂は、酢酸ビニル残基の含有量７．０重量％、平均重合度は１２００の塩化ビニル−酢酸ビニル共重合体及びノニルプロペニルフェノールエチレンオキシド１０モル付加体硫酸エステルアンモニウム塩を１１１１ｐｐｍ含むものであった。また、微小粒子量は１．５重量％であり、微小粒子中の酢酸ビニル残基の含有量は５．１重量％であった。得られた塩化ビニル系樹脂の物性結果を表２に示す。
【００５５】
比較例２
１段目仕込みを塩化ビニル単量体２８重量％と酢酸ビニル単量体６重量％、２段目仕込みを塩化ビニル単量体２８重量％、３段目仕込みを３８重量％とした以外は、実施例２と同様に行い、塩化ビニル系樹脂を得た。
【００５６】
得られた塩化ビニル系樹脂は、酢酸ビニル残基の含有量５．２重量％、平均重合度は１８００の塩化ビニル−酢酸ビニル共重合体及びノニルプロペニルフェノールエチレンオキシド１０モル付加体硫酸エステルアンモニウム塩を１１１１ｐｐｍ含むものであった。また、微小粒子量は１．３重量％であり、微小粒子中の酢酸ビニル残基の含有量は４．２重量％であった。得られた塩化ビニル系樹脂の物性結果を表２に示す。
【００５７】
比較例３
１段目仕込みを塩化ビニル単量体２５重量％と酢酸ビニル単量体１４重量％、２段目仕込みを塩化ビニル単量体２５重量％、３段目仕込みを３６重量％とした以外は、実施例２と同様に行い、塩化ビニル系樹脂を得た。
【００５８】
得られた塩化ビニル系樹脂は、酢酸ビニル残基の含有量１１．２重量％、平均重合度は１８００の塩化ビニル−酢酸ビニル共重合体及びノニルプロペニルフェノールエチレンオキシド１０モル付加体硫酸エステルアンモニウム塩を１１１１ｐｐｍ含むものであった。また、微小粒子量は１．９重量％であり、微小粒子中の酢酸ビニル残基の含有量は９．８重量％であった。得られた塩化ビニル系樹脂の物性結果を表２に示す。
【００５９】
比較例４
０．２重量％アスコルビン酸水溶液を、１段目重合開始後から、重合温度を維持するように連続的に添加したこと以外は、実施例２と同様に行い、塩化ビニル系樹脂を得た。
【００６０】
得られた塩化ビニル系樹脂は、酢酸ビニル残基の含有量６．７重量％、平均重合度は１８００の塩化ビニル−酢酸ビニル共重合体及びノニルプロペニルフェノールエチレンオキシド１０モル付加体硫酸エステルアンモニウム塩を１１１１ｐｐｍ含むものであった。また、微小粒子量は２．２重量％であり、微小粒子中の酢酸ビニル残基の含有量は７．９重量％であった。得られた塩化ビニル系樹脂の物性結果を表２に示す。
【００６１】
比較例５
０．２重量％アスコルビン酸水溶液を、１段目重合開始後から、重合温度を維持するように連続的に添加したこと以外は、実施例４と同様に行い、塩化ビニル系樹脂を得た。
【００６２】
得られた塩化ビニル系樹脂は、酢酸ビニル残基の含有量９．７重量％、平均重合度は２０００の塩化ビニル−酢酸ビニル共重合体及びノニルプロペニルフェノールエチレンオキシド１０モル付加体硫酸エステルアンモニウム塩を１１１１ｐｐｍ含むものであった。また、微小粒子量は２．５重量％であり、微小粒子中の酢酸ビニル残基の含有量は１０．２重量％であった。得られた塩化ビニル系樹脂の物性結果を表２に示す。
【００６３】
比較例６
０．２重量％アスコルビン酸水溶液を、１段目重合開始後から、重合温度を維持するように連続的に添加し、ノニルプロペニルフェノールエチレンオキシド１０モル付加体硫酸エステルアンモニウム塩の添加量を３０００ｐｐｍとした以外は、実施例２と同様に行い、塩化ビニル系樹脂を得た。
【００６４】
得られた塩化ビニル系樹脂は、酢酸ビニル残基の含有量６．５重量％、平均重合度は１８００の塩化ビニル−酢酸ビニル共重合体及びノニルプロペニルフェノールエチレンオキシド１０モル付加体硫酸エステルアンモニウム塩を３３３３ｐｐｍ含むものであった。また、微小粒子量は２．１重量％であり、微小粒子中の酢酸ビニル残基の含有量は６．３重量％であった。得られた塩化ビニル系樹脂の物性結果を表２に示す。
【００６５】
比較例７
ノニルプロペニルフェノールエチレンオキシド１０モル付加体硫酸エステルアンモニウム塩を添加しなかったこと以外は、実施例２と同様に行い、塩化ビニル系樹脂を得た。
【００６６】
得られた塩化ビニル系樹脂は、酢酸ビニル残基の含有量６．５重量％、平均重合度は１８００の塩化ビニル−酢酸ビニル共重合体及びノニルプロペニルフェノールエチレンオキシド１０モル付加体硫酸エステルアンモニウム塩を含まないものであった。また、微小粒子量は３．１重量％であり、微小粒子中の酢酸ビニル残基の含有量は５．６重量％であった。得られた塩化ビニル系樹脂の物性結果を表２に示す。
【００６７】
比較例８
０．２重量％アスコルビン酸水溶液を、１段目重合開始後から、重合温度を維持するように連続的に添加し、ノニルプロペニルフェノールエチレンオキシド１０モル付加体硫酸エステルアンモニウム塩を添加しなかった以外は、実施例２と同様に行い、塩化ビニル系樹脂を得た。
【００６８】
得られた塩化ビニル系樹脂は、酢酸ビニル残基の含有量６．９重量％、平均重合度は１８００の塩化ビニル−酢酸ビニル共重合体及びノニルプロペニルフェノールエチレンオキシド１０モル付加体硫酸エステルアンモニウム塩を含まないものであった。また、微小粒子量は４．５重量％であり、微小粒子中の酢酸ビニル残基の含有量は８．９重量％であった。得られた塩化ビニル系樹脂の物性結果を表２に示す。
【００６９】
比較例９
１段目仕込みの塩化ビニル単量体を混合単量体の全仕込み量に対して９重量％、２段目仕込みの塩化ビニル単量体を混合単量体の全仕込み量に対して４５重量％としたこと以外は、実施例１と同様に行い、塩化ビニル系樹脂を得た。
【００７０】
得られた塩化ビニル系樹脂は、酢酸ビニル残基の含有量７．３重量％、平均重合度は１６００の塩化ビニル−酢酸ビニル共重合体及びノニルプロペニルフェノールエチレンオキシド１０モル付加体硫酸エステルアンモニウム塩を１１１１ｐｐｍ含むものであった。また、微小粒子量は２．２重量％であり、微小粒子中の酢酸ビニル残基の含有量は７．４重量％であった。得られた塩化ビニル系樹脂の物性結果を表２に示す。
【００７１】
【表２】
0006572592.tif 000004
【産業上の利用可能性】
【００７２】
本発明のペースト塩ビは、可塑剤に分散させて調製したペースト塩ビゾルの粘度の経時変化が少なく、低温加工した際の機械的強度に優れ、コート剤、特に自動車アンダーボディコート剤、自動車用シーラント剤として優れた特性を有するものであり、その産業上の利用価値は高いものである。